圧縮機構部の締結部をレーザ溶接することで、前記圧縮機構部を密閉容器に固定する密閉型圧縮機の製造方法であって、前記レーザ溶接をパルス照射によって行うことを特徴とする密閉型圧縮機の製造方法。前記レーザ溶接にファイバーレーザ溶接を用いることを特徴とする請求項1に記載の密閉型圧縮機の製造方法。前記ファイバーレーザ溶接を固定旋回羽根部材と主軸受部材に行う際に、前記圧縮機構部に設けられた冷媒通路用切り欠き部においてもレーザ出力を続けることを特徴とする請求項2に記載の密閉型圧縮機の製造方法。上記従来技術においては、圧縮機構部の主軸受部材と固定渦巻羽根部材の溶接に主にレーザ溶接を用いて円周方向への溶接を行っていた。これにより、圧縮機構部の密閉容器への溶接や電動機を密閉容器へ焼き嵌めする際の歪や搬送時や冷凍サイクルへの組み付け時における外部からの衝撃強度を向上させてきた。しかしながら、溶接による締結強度と溶接歪は相反する関係にあり、溶接位置や溶接出力等を変えて最適な条件を設定するという課題があった。また、一般にレーザ溶接機の出力帯は各設備によって決まっており、ある出力以下で溶接出力が不安定になり、溶接強度が安定しないという問題があるため、安定して溶接を行うためには専用の設備が必要になり、容易に条件を変更することが困難であった。本発明は、上記従来の課題を解決するもので、レーザ溶接の溶接条件選定の簡略化を行うものであり、レーザ溶接機の出力によって溶接強度が制限されることのない溶接条件選定手法を提供し、溶接歪量を抑えて溶接強度を向上させる密閉型圧縮機の製造方法を提供する事を目的とする。上記従来の課題を解決するために、本発明の密閉型圧縮機の製造方法は、圧縮機構部の締結部をレーザ溶接することで、前記圧縮機構部を密閉容器に固定する密閉型圧縮機の製造方法であって、前記レーザ溶接をパルス照射によって行う。本発明によれば、レーザ溶接機の出力によって溶接強度が制限されることがないため、溶接強度が安定した出力での溶接が可能であり、締結力の安定化をすることが出来る。また、溶接による歪を抑えたまま締結力を向上させることが出来るため、同等の締結力であれば溶接による歪を小さくすることができる。本発明の密閉型圧縮機の製造方法は、圧縮機構部の締結部をレーザ溶接することで、前記圧縮機構部を密閉容器に固定する密閉型圧縮機の製造方法であって、前記レーザ溶接をパルス照射によって行う。ある実施形態において、前記レーザ溶接にファイバーレーザ溶接を用いる。ある実施形態において、前記ファイバーレーザ溶接を固定旋回羽根部材と主軸受部材に行う際に、前記圧縮機構部に設けられた冷媒通路用切り欠き部においてもレーザ出力を続ける。以下、本発明の実施の形態について、図面を参照しながら説明する。なお、この実施の形態によってこの発明が限定されるものではない。実施の形態1図1は、本実施の形態における密閉型圧縮機の断面図である。また、図2は、圧縮機構部2の要部を示す正面図である。図1において、圧縮機構部2及び電動機の固定子3aは密閉容器1に、溶接や焼き嵌めにより固定されている。圧縮機構部2では、固定渦巻羽根部材10と旋回渦巻羽根部材11とを向かい合わせに噛み合わせて双方間に複数の圧縮室32を形成している。固定渦巻羽根部材10を主軸受部材7にボルト51で固定するとともに、これらの間に旋回渦巻羽根部材11を挟み込んで主軸受部材7との間に自転防止機構12を介している。圧縮機構部2を密閉容器1へ固定する、密閉容器1を構成する、もしくは他の構成部品を密閉容器に固定する際の溶接や焼き嵌めによる圧縮機構部2の歪あるいは外部からの衝撃により固定渦巻羽根部材10と主軸受部材7がずれる事により、背圧室33へ高圧の冷媒ガスが漏れ込むことを防止するために締結部34は溶接されている。本実施の形態においては、圧縮機構部2の締結部34への溶接をレーザ溶接により実施する際にレーザ溶接自体による圧縮機構部2の歪を防止し、かつ密閉容器1へ圧縮機構部2を固定する際の歪を発生させない溶接強度を選択するために、パルス照射によるレーザ溶接を行い圧縮機構部2の締結部34を溶接している。実施の形態2図3は、本発明の第1の実施の形態における密閉型圧縮機の圧縮機構部2を軸方向の視点で示す平面図である。図4は、切り欠き部35における切り欠き深さ38と溶接可能範囲40を示す関係図である。従来のレーザ溶接では、圧縮機構部2の締結部34を溶接する際に、圧縮機構部2に設けられた冷媒通路用の切り欠き部35を除いて溶接範囲36を溶接する必要があった。実際には溶接時にこの範囲の出力を停止するため、実溶接範囲37を溶接し切り欠き端部42に溶接していない部分ができていた。本実施の形態においては、溶接可能範囲40を外れると急激に溶接出力が低下するファイバー溶接の特性を用いて溶接を行う。そして、切り欠き深さ38の範囲内で溶接可能範囲40を外れるようにすることで、切り欠き部35の範囲でもレーザ溶接の出力を止めないことができ、切り欠き端部42まで溶接を行うことができる。これにより、切り欠き端部42まで溶接を行うことで溶接範囲が広がり、小さい溶接出力にでも大きな締結力を得られるため、溶接歪の影響を少なくすることができる。なお、この密閉型圧縮機はスクロール方式の圧縮機に限定されるものではなく、ロータリー式の圧縮機にも利用可能である。